(57)【特許請求の範囲】
【請求項１】
塩化ビニル樹脂１００重量部に、β−ジケトン化合物またはその金属塩０．００１〜５重量部および下記〔化１〕の一般式（Ｉ）で表される二級カルボン酸金属塩０．００１〜１０重量部を添加した塩化ビニル樹脂組成物。
【化１】
0003672372.tif 000006
【発明の詳細な説明】
【０００１】
【発明の属する技術分野】
本発明は、塩化ビニル樹脂組成物に関し、詳しくは、β−ジケトン化合物またはその金属塩および特定の二級カルボン酸金属塩を併用添加したことを特徴とする熱安定性、耐熱着色性および印刷性に優れ、プレートアウトの抑制された塩化ビニル樹脂組成物に関する。
【０００２】
【従来の技術及び発明が解決しようとする課題】
塩化ビニル樹脂は、難燃性や耐薬品性に優れた樹脂であり、種々の用途に用いられている。しかし、塩化ビニル樹脂は熱的に容易に分解して脱塩化水素を起こして機械強度の低下や着色等の劣化を起こし、商品性を損なう欠点を有している。
【０００３】
この劣化を抑制するために、種々の安定剤が開発され、特に鉛化合物やカドミウム化合物とバリウム化合物との混合物等が優れた安定化効果を持つことが知られている。しかし、近年、安全性の観点から鉛化合物やカドミウム化合物の使用が制限される傾向にあり、安全性の高い亜鉛化合物とアルカリ土類金属の有機酸塩の併用による安定化に変更されつつある。
【０００４】
亜鉛化合物とアルカリ土類金属の有機酸塩による安定化には、従来からステアリン酸亜鉛、オレイン酸バリウム、ステアリン酸カルシウム等の脂肪族カルボン酸の金属塩が用いられてきた。
【０００５】
しかし、亜鉛化合物とアルカリ土類金属の有機酸塩による安定化では、亜鉛化合物を多量に用いると耐熱着色性は改善するものの熱安定性が低下し、アルカリ土類金属の有機酸塩を多量に用いると熱安定性は改善するものの耐熱着色性が低下することから、熱安定性と耐熱着色性を両立させることは困難であった。更に、これらの金属塩は塩化ビニル樹脂との相溶性に欠けるため加工時にプレートアウトして加工機を汚したり、成形後に経時でブルームし易く、配合量は制限されていた。
【０００６】
これらの脂肪酸金属塩を構成する脂肪酸は、特公昭４７−１８４１７号公報に記載された如く通常は天然物由来の脂肪酸が用いられ、これらは主として直鎖の一級カルボン酸である。
【０００７】
一方、特公昭４５−２０７８１号公報には、一級および二級カルボン酸の金属塩が抱えるブルームの問題を三級カルボン酸の金属塩を用いることで改善することが提案されている。三級カルボン酸はブルームを起こさず、その他の性能においては他の脂肪酸と同等の性能を示すものの、耐熱着色性においては満足のいくものではなかった。
【０００８】
この熱安定性と耐熱着色性との両立をはかるため、β−ジケトン、多価アルコール、過塩素酸塩、酸化防止剤、金属（水）酸化物、ハイドロタルサイト等の種々の併用剤が提案されている。例えば、特開昭５１−９５４４７号公報には、金属石鹸にβ−ジケトン化合物を併用することで熱安定性を損なわずに耐熱着色性を改善することが提案されている。
【０００９】
しかし、いずれの併用剤もブルームを生じたり、熱安定性を低下させるか耐熱着色性を低下させるため、充分満足のいくものではなかった。
【００１０】
このように、塩化ビニル樹脂の安定化は未だ満足のいくものではなく、特に、硬質塩化ビニル樹脂、半硬質塩化ビニル樹脂は、塩化ビニル樹脂１００重量部に対して可塑剤を０〜２０重量部しか添加しないため、溶融粘度が高く、高温での加工が必要であり、加工時にかかるシェアも大きい。そのため、高度の安定化が要求されており、優れた安定化方法が望まれていた。
【００１１】
従って、本発明の目的は、熱安定性、耐熱着色性および印刷性に優れ、プレートアウトの抑制された塩化ビニル樹脂組成物を提供することにある。
【００１２】
【課題を解決するための手段】
本発明者等は、鋭意検討を重ねた結果、有機カルボン酸金属塩の有機カルボン酸として特定の二級カルボン酸を用い、β−ジケトン化合物と併用してなる塩化ビニル樹脂組成物が、上記目的を達成し得ることを知見した。
【００１３】
本発明は、上記知見に基づきなされたもので、塩化ビニル樹脂１００重量部に、β−ジケトン化合物またはその金属塩０．００１〜５重量部および下記〔化２〕（前記〔化１〕と同じ）の一般式（Ｉ）で表される二級カルボン酸金属塩０．００１〜１０重量部を添加した塩化ビニル樹脂組成物を提供するものである。
【００１４】
【化２】
0003672372.tif 000002
【００１５】
【発明の実施の形態】
以下、本発明の塩化ビニル樹脂組成物について詳述する。
【００１６】
本発明に用いられる塩化ビニル樹脂としては、ポリ塩化ビニルの他、塩素化ポリ塩化ビニル、塩化ビニルー酢酸ビニル共重合体、塩化ビニルーエチレン共重合体、塩化ビニループロピレン共重合体、塩化ビニルーブタジエン共重合体、塩化ビニルースチレン共重合体、塩化ビニルー塩化ビニリデン共重合体、塩化ビニルーウレタン共重合体および塩化ビニルースチレンー無水マレイン酸三元共重合体等が挙げられる。
【００１７】
本発明に用いられるβ−ジケトン化合物としては、ステアロイルベンゾイルメタン、ピバロイルベンゾイルメタン、ベンゾイルアセトン、カプロイルベンゾイルメタンのような脂肪族芳香族タイプとジベンゾイルメタンのような芳香族タイプ、デヒドロ酢酸のようなその他のタイプの何れでもよい。また、本発明に用いられるβ−ジケトン化合物の金属塩を構成する金属としては、アルカリ金属、アルカリ土類金属、亜鉛が挙げられる。
【００１８】
上記β−ジケトン化合物またはその金属塩の添加量は、塩化ビニル樹脂１００重量部に対して、０．００１〜５重量部、好ましくは０．０１〜３重量部である。該添加量が０．００１重量部未満であると耐熱着色性の改善効果が認められず、５重量部を超えても耐熱着色性は向上せずに熱安定性が低下する。
【００１９】
本発明に用いられる上記一般式（Ｉ）で表される二級カルボン酸金属塩において、Ｒ1およびＲ2で示されるアルキル基としては、イソブチル、第二ブチル、第三ブチル、イソペンチル、ネオペンチル、第二ペンチル、第三ペンチル、イソヘキシル、第二ヘキシル、第三ヘキシル、イソヘプチル、第二ヘプチル、第三ヘプチル、１，３，３−トリメチルブチル、イソオクチル、第二オクチオル、第三オクチル、２−エチルヘキシル、イソノニル、第二ノニル、第三ノニル、３，５，５−トリメチルヘプチル、イソデシル、第二デシル、第三デシル、イソウンデシル、第二ウンデシル、第三ウンデシル、イソドデシル、第二ドデシル、第三ドデシル等が挙げられる。特に分岐を有するアルキル基では、耐熱着色性に優れ、プレートアウトを抑制する。
【００２０】
また、Ｍで示されるアルカリ土類金属としては、マグネシウム、カルシウム、バリウム等が挙げられる。
【００２１】
上記一般式（Ｉ）で表される二級カルボン酸金属塩は、常温で液状かまたは低融点の化合物であり、液状ワンパック安定剤においても有用である。
【００２２】
上記一般式（Ｉ）で表される二級カルボン酸金属塩の添加量は、塩化ビニル樹脂１００重量部に対して、０．００１〜１０重量部、好ましくは０．０５〜５重量部である。該添加量が０．００１重量部未満であると安定化効果が得られず、１０重量部を超えるとブルームして外観を損なう。
【００２３】
本発明の塩化ビニル樹脂組成物には、通常用いられる安定剤、可塑剤、フェノール系酸化防止剤、リン系酸化防止剤、紫外線吸収剤、光安定剤、防曇剤、帯電防止剤、難燃剤、滑剤、改質剤、強化剤、顔料、発泡剤等が併用されても良い。また、塩化ビニル樹脂の機械的特性を損なわない範囲であれば、他の樹脂を混合してもよい。
【００２４】
本発明の塩化ビニル樹脂組成物に併用することができる上記安定剤としては、周知のものを用いることができ、具体的には、本発明に係る前記一般式（Ｉ）で表される二級カルボン酸金属塩以外の飽和脂肪族カルボン酸金属塩、不飽和脂肪族カルボン酸金属塩、芳香族カルボン酸金属塩等の他の有機カルボン酸金属石鹸（亜鉛石鹸、アルカリ土類金属の石鹸およびアルミニウム石鹸）、および有機リン酸金属塩等の有機金属塩、金属酸化物、金属水酸化物、金属炭酸塩、ハイドロタルサイトやゼオライト等の無機複合金属塩等の無機金属塩、塩素酸バリウム、過塩素酸バリウム、過塩素酸ナトリウム、過塩素酸アンモニウム等のハロゲン酸素酸塩、多価アルコール、エポキシ化合物、βーアミノクロトネート類、尿素類、インドール類、ジヒドロピリジン類等の非金属安定剤が挙げられる。
【００２５】
上記の他の有機カルボン酸金属石鹸を構成する有機カルボン酸としては、オクチル酸、２−エチルヘキシル酸、デカン酸、ラウリン酸、ミリスチン酸、パルミチン酸、ステアリン酸、ベヘニン酸、オレイン酸等の飽和、不飽和の脂肪族カルボン酸、安息香酸、ｐ−ｔ−ブチル安息香酸等の芳香族カルボン酸が挙げられる。
【００２６】
また、上記有機リン酸金属塩としては、モノステアリルリン酸エステル、ジステアリルリン酸エステル等のアルキルリン酸エステルやモノノニルフェニルリン酸エステル、ジノニルフェニルリン酸エステル等の芳香族リン酸エステルとアルカリ金属、アルカリ土類金属、亜鉛およびアルミニウムの塩やこれらの混合物が挙げられる。
【００２７】
また、上記ハイドロタルサイト類としては、下記一般式（II）で表される化合物が挙げられる。
【００２８】
ＺｎX ＭｇY ＡｌZ （ＯＨ）2(X+Y)+3Z-2 ＣＯ3 ・ｎＨ2 Ｏ（II）
（式中、０≦Ｘ≦４、２≦Ｙ≦６、２≦Ｚ≦４、０≦ｎ≦１０を示す。）
【００２９】
上記ハイドロタルサイト類は、天然物でも合成品でも良いが、不純物による樹脂の汚染が少ない合成品が好ましい。また、該ハイドロタルサイト類の組成としては、上記一般式（II）で表される化合物におけるマグネシウムの一部もしくは全部をアルカリ金属または他のアルカリ土類金属で置換したものでもよく、炭酸アニオンの一部または全部を過塩素酸アニオン等で置換したものでもよい。また、これらのハイドロタルサイト類は脂肪酸等により表面処理されたものを用いることもできる。
【００３０】
また、上記多価アルコールとしては、ペンタエリスリトール、ジペンタエリスリトール、トリメチロールプロパン、グリセリン、トリス（ヒドロキシエチル）イソシヌレート、マンニット、ソルビットおよびその部分エステル化合物が挙げられる。
【００３１】
本発明の塩化ビニル樹脂組成物に併用することができる上記可塑剤としては、エステル系可塑剤、エーテル系可塑剤、エポキシ系可塑剤やリン酸エステル系可塑剤が挙げられる。
【００３２】
ここで、上記エステル系可塑剤としては、フタル酸，トリメリット酸，ピロメリット酸，アジピン酸，セバチン酸，アゼライン酸等の酸とｎ−プロパノール，イソプロパノール，ｎーブタノール，イソブタノール，ｔｅｒｔ−ブタノール，ｎ−ペンタノール，イソペンタノール，ｔｅｒｔ−ペンタノール，ｎ−ヘキサノール，イソヘキサノール，ｎ−ヘプタノール，イソヘプタノール，ｎ−オクタノール，イソオクタノール，２ーエチルヘキサノール，ｎ−ノナノール，イソノナノール，ｎ−デカノール，イソデカノール，ラウリルアルコール，ミリスチルアルコール，パルミチルアルコール，ステアリルアルコール等の直鎖および分岐のアルキルアルコールとの単独または混合物からなるエステルや、ブタンジオールとアジピン酸とのエステルのようなポリエステル可塑剤等が挙げられる。
【００３３】
また、上記エポキシ系可塑剤としては、エポキシ化大豆油、エポキシ化アマニ油、エポキシ化ヒマシ油、エポキシ化アマニ油脂肪酸ブチル、オクチルエポキシステアレート、エポキシトリグリセライド、エポキシヘキサヒドロフタル酸ジイソデシルやエピクロルヒドリンとビスフェノールＡの低分子量反応生成物樹脂のようなエポキシ樹脂が挙げられる。
【００３４】
また、上記リン酸エステル系可塑剤としては、トリクレジルホスフェート、トリキシレニルホスフェート、モノブチルジキシレニルホスフェート、トリオクチルホスフェートが挙げられる。
【００３５】
本発明の塩化ビニル樹脂組成物に併用することができる上記フェノール系酸化防止剤としては、通常用いられるもののいずれでもよく、例えば、２，６−ジ第三ブチル−ｐ−クレゾール、２，６−ジフェニル−４−オクタデシロキシフェノール、ステアリル−３−（３，５−ジ第三ブチル−４−ヒドロキシフェニル）−プロピオネート、ジステアリル（３，５−ジ第三ブチル−４−ヒドロキシベンジル）ホスホネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオン酸アミド〕、４，４’−チオビス（６−第三ブチル−ｍ−クレゾール) 、２，２’−メチレンビス（４−メチル−６−第三ブチルフェノール）、２，２’−メチレンビス（４−エチル−６−第三ブチルフェノール）、ビス〔３，３−ビス（４−ヒドロキシ−３−第三ブチルフェニル）ブチリックアシッド〕グリコールエステル、２，２’−エチリデンビス（４，６−ジ第三ブチルフェノール）、２，２’−エチリデンビス（４−第二ブチル−６−第三ブチルフェノール) 、１，１，３−トリス（２−メチル−４−ヒドロキシ−５−第三ブチルフェニル）ブタン、ビス〔２−第三ブチル−４−メチル−６−（２−ヒドロキシ−３−第三ブチル−５−メチルベンジル）フェニル〕テレフタレート、１，３，５−トリス（３，５−ジ第三ブチル−４−ヒドロキシベンジル）−２，４，６−トリメチルベンゼン、１，３，５−トリス〔（３，５−ジ第三ブチル−４−ヒドロキシフェニル）プロピオニルオキシエチル〕イソシアヌレート、テトラキス〔メチレン−３−（３，５−ジ第三ブチル−４−ヒドロキシフェニル）プロピオネート〕メタン、２−第三ブチル−４−メチル−６−（２−アクリロイルオキシ−３−第三ブチル−５−メチルベンジル) フェノール、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５. ５〕ウンデカン、トリエチレングリコールビス〔（３−第三ブチル−４−ヒドロキシ−５−メチルフェニル）プロピオネート〕等が挙げられる。これらのフェノール系酸化防止剤は、塩化ビニル樹脂１００重量部に対して、好ましくは０．０１〜５重量部、より好ましくは０．１〜３重量部となるように併用される。
【００３６】
また、上記リン系酸化防止剤としては、通常用いられるものはいずれでもよく、例えば、トリスノニルフェニルホスファイト、トリス（２，４−ジ第三ブチルフェニル）ホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ (ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール) ジホスファイト、ヘキサ（トリデシル）−１，１，３−トリス（２−メチル−４−ヒドロキシ−５−第三ブチルフェニル）ブタントリホスファイト、２，２’−メチレンビス（４，６−ジ第三ブチルフェニル）−２−エチルヘキシルホスファイト、２，２’−エチリデンビス（４，６−ジ第三ブチルフェニル）フルオロホスファイト、トリス〔３−（２，４，８，１０−テトラ第三ブチルジベンジル）ホスフォシンオキシプロピル〕アミン、２，２−ビス（４−〔２，２’−メチレンビス（４，６−ジ第三ブチルフェニル）ホスフォシンオキシ〕フェニルプロピル、テトラキス（２，４−ジ第三ブチルフェニル）ビフェニレンジホスホナイト、９，１０−ジハイドロ−９−オキサ−１０−ホスファフェナンスレン−１０−オキサイド、２，２’ーメチレンビス（４ーメチルー６ー第三ブチルフェニル）−２−エチルヘキシルホスファイト等が挙げられ、その他、特開昭５７−１９２４６０号公報に提案されている高分子量リン化合物が挙げられる。これらのリン系抗酸化剤は、塩化ビニル樹脂１００重量部に対して、好ましくは０．００１〜５重量部、更に好ましくは０．００５〜３重量部となるよう使用される。
【００３７】
また、上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリル）フェノール、２−（２−ヒドロキシ−３−第三ブチル−５−カルボキシフェニル）ベンゾトリアゾールのポリエチレングリコールエステル等の２−（２−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類等が挙げられる。これらの紫外線吸収剤は、塩化ビニル樹脂１００重量部に対して、好ましくは０．００５〜１０重量部、更に好ましくは０．０１〜５重量部となるよう使用される。
【００３８】
また、上記光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジル）ブタンテトラカルボキシレート、テトラテス（１，２，２，６，６−ペンタメチル−４−ピペリジル）ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラエチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノ〕ウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノ〕ウンデカン等のヒンダードアミン化合物が挙げられる。これらの光安定剤は、塩化ビニル樹脂１００重量部に対して、好ましくは０．００１〜５重量部、更に好ましくは０．０５〜３重量部となるように使用される。
【００３９】
本発明の塩化ビニル樹脂組成物の加工方法としては、押し出し加工、カレンダー加工、ブロー成形、プレス加工、粉体成形、射出成形等が挙げられる。
【００４０】
本発明の塩化ビニル樹脂組成物は、食品包装用ラップフィルム等の包装用資材、床材、天井材、壁材、窓枠、波板、雨樋等の建材、自動車外装材、自動車内装材、農業用資材、電線被覆材料、塗料、粘着テープ、ラベル用フィルム、シュリンク用フィルム、ホース、チューブ、パッキン、ガスケット、パイプ、レザー、玩具等の日用雑貨等の通常塩化ビニル樹脂組成物が用いられる用途であればいずれの用途にも用いることができる。
【００４１】
【実施例】
以下、実施例により本発明を更に詳細に説明する。しかしながら、本発明はこれらの実施例により何ら制限を受けるものではない。
【００４２】
実施例１
以下に示す基本配合１によりヘンシェルミキサーでブレンド後、１６０℃×２０ｒｐｍ×０．５ｍｍ×５分の条件でロール混練してシートを得、得られたシートについて以下の試験を行った。それらの結果を下記〔表１〕に示す。
【００４３】
熱安定性試験：得られたシートを１９０℃ギヤオーブン中での黒化までの時間を１０分間隔で評価した。
【００４４】
耐熱着色性試験：得られたシートを１８０℃×１ｍｍで５分および２０分プレスして得られたシートの着色度を目視により１０段階評価した。１は着色なし、３は淡黄色、７は褐色、１０は黒褐色とした。
【００４５】
印刷性試験：得られたシートに朱色のインクを塗布後、４０℃×９５％ＲＨ×２週間後のインク塗布面にセロテープを貼り、碁盤目剥離試験により印刷性を評価した。剥離なしを１、半分程度が剥離したものを３、全体が剥離したものを５として５段階評価した。
【００４６】
プレートアウト試験：プレスシート作成時のプレス板の表面を目視により５段階で評価した。１はプレートアウトなし、３は板の面積の３０％程度のプレートアウト、５は全体にプレートアウトが認められるものとした。
【００４７】
基本配合１（軟質塩化ビニル樹脂における評価の基本配合）
塩化ビニル樹脂〔Geon 103EP; 日本ゼオン（株）製〕  １００    重量部
ジオクチルフタレート                                ４０      〃
エポキシ化大豆油                                      ２      〃
ステアリン酸カルシウム                                ０．５  〃
フェノール系酸化防止剤*1                              ０．１  〃
リン系酸化防止剤*2                                    ０．３  〃
ジベンゾイルメタン                            （〔表１〕参照）〃
亜鉛石鹸（下記〔表１〕参照）                  （〔表１〕参照）〃
＊１：アデカスタブＡＯ−５０（旭電化工業株式会社製）
ステアリル−３−（３，５−ジ第三ブチル−４−ヒドロキシフェニル）プロピオネート
＊２：アデカスタブ１５００（旭電化工業株式会社製）
テトラアルキル（Ｃ１２〜１５混合）ビスフェノールＡジホスファイト
【００４８】
【表１】
0003672372.tif 000003
【００４９】
実施例２
以下に示す基本配合２により、実施例１と同様にしてシートに加工し、同様の試験を行い、評価した。ただし、耐熱着色性は黄色度をハンター比色計で測定して評価した。それらの結果を下記〔表２〕に示す。
【００５０】
基本配合２（半硬質塩化ビニル樹脂における評価の基本配合）
塩化ビニル樹脂〔Geon 103EP-8; 日本ゼオン（株）製〕  １００    重量部
ジオクチルフタレート                                    ５      〃
エポキシ化大豆油                                        ５      〃
二酸化チタン                                          １５      〃
オレイン酸亜鉛                                          ０．５  〃
フェノール系酸化防止剤*1                                ０．１  〃
リン系酸化防止剤*2                                      ０．３  〃
ステアロイルベンゾイルメタン                            ０．３  〃
バリウム石鹸（下記〔表２〕参照）                （〔表２〕参照）〃
【００５１】
【表２】
0003672372.tif 000004
【００５２】
実施例３
以下に示す基本配合３により、実施例２と同様にしてシートに加工し、同様の試験を行い、評価した。それらの結果を下記〔表３〕に示す。
【００５３】
基本配合３（硬質塩化ビニル樹脂における評価の基本配合）
塩化ビニル樹脂〔TK-700; 日本ゼオン（株）製〕    １００        重量部
二酸化チタン                                        ０．３      〃
亜鉛石鹸（下記〔表３〕参照）                    （〔表３〕参照）〃
ステアリン酸カルシウム                              ０．２      〃
アデカスタブＡＯ−５０                              ０．１      〃
ジペンタエリスリトール                              ０．３      〃
ＤＨＴ−４Ａ*15                                     ０．３      〃
ジベンゾイルメタン                              （〔表３〕参照）〃
ポリエチレンワックス                                ０．５      〃
グリセリンジステアリン酸エステル                    ０．２      〃
＊１５：協和化学（株）製ハイドロタルサイト  Mg4.5Al2(OH)13CO3 ・3.5H2O
【００５４】
【表３】
0003672372.tif 000005
【００５５】
以上の結果より、β−ジケトン化合物またはその金属塩および前記一般式（Ｉ）で表される二級カルボン酸金属塩を添加してなる本発明の塩化ビニル樹脂組成物（実施例 1-1〜1-3, 2-1〜2-2, 3-1,3-2）は、その他の塩化ビニル樹脂組成物（比較例 1-1〜1-6, 2-1〜2-6, 3-1〜3-5 ）に比して、熱安定性を損なうことなく、耐熱着色性および印刷性に優れ、プレートアウトが抑制されたものであることが明らかである。
【００５６】
【発明の効果】
本発明の塩化ビニル樹脂組成物は、熱安定性を損なうことなく、耐熱着色性、印刷性、プレートアウトを同時に高度に改善されたものである。